ГЛАЗУРЬ
GLAZING

Изобретение относится к технологии силикатов и касается составов глазурей для нанесения на керамические изделия, преимущественно облицовочную плитку.
Известна глазурь, включающая, мас.%: бой оконного и/или тарного стекла 60-90, каолин 5-20, по крайней мере, один компонент из группы: силикат натрия, метасиликат натрия, сода кальцинированная, гидроокись кадия, плав щелочей NaOH и KOH 5-20 [1].
Задача изобретения состоит в снижении температуры обжига глазури.
Технический результат достигается тем, что глазурь, включающая бой оконного и/или тарного стекла, каолин и соду кальцинированную, дополнительно содержит фосфогипс и буру при следующем соотношении компонентов, мас.%: бой оконного и/или тарного стекла 49-50; каолин 1-3; сода кальцинированная 12-15; фосфогипс 13-15; бура 20-22.
В таблице приведены составы глазури.
Таблица
Компоненты
Состав, мас.%:
1
2
3
Бой стекла
- оконного
49
25
-
- тарного
-
25
50
Каолин
1
2
3
Сода кальцинированная
15
13
12
Фосфогипс
15
13
13
Бура
20
22
22
Глазурь получают следующим образом. Подготавливают и дозируют компоненты. Буру, фосфогипс и соду кальцинированную сплавляют при температуре 1000°С, расплав гранулируют в воду. Полученную фритту, бой оконного и/или тарного стекла и каолин по отдельности размалывают до полного прохождения через сетку №0056, смешивают и готовят суспензию с влажностью 45-50%. Готовую глазурную суспензию наносят (напылением, поливом) на поверхность керамических изделий, сушат и обжигают при температуре 850°С.
Источники информации
1. А.с. СССР №773031, С04В 41/00, 1980.